(57)【要約】【課題】両面印刷時に裏面において転写不良及び放電ムラを発生することなく、画像上問題のないレベルに改善するトナー、画像形成装置及び画像形成方法を提供する。【解決手段】樹脂と、ワックスと、荷電制御剤と、色材とからなり、転写ベルト上におけるトナー帯電量Ｑ（μＣ／ｇ）と、円錐ロータを用いたトルク測定法によって測定される空間率５８％におけるトルクＴ（ｍＮｍ）が、  ０．１５×Ｑ−２≦Ｔ≦０．１５×Ｑ−０．５  １．０≦Ｔ≦２．５であるトナー、前記トナーを使用した画像形成装置及び画像形成方法である。【選択図】図２
2008096969.tif 000002
【特許請求の範囲】
【請求項１】
トナーにより形成されるトナー像を担持する像担持体を備えた画像形成手段と、
転写ベルト構成を用いて前記像担持体に形成されたトナー像を転写する転写手段と、
定着媒体上のトナーを定着する定着手段と、
前記定着媒体の第１面と第２面の両面に定着するための両面印刷ユニットと、を有する画像形成装置に使用するトナーにおいて、
前記トナーは、少なくとも樹脂と、ワックスと、荷電制御剤と、色材とを含有し、
前記転写手段上におけるトナー帯電量Ｑ（μＣ／ｇ）と、円錐ロータを用いたトルク測定法によって測定される空間率５８％におけるトルクＴ（ｍＮｍ）が、
０．１５×Ｑ−２≦Ｔ≦０．１５×Ｑ−０．５
１．０≦Ｔ≦２．５
である
ことを特徴とするトナー。
【請求項２】
請求項１に記載のトナーにおいて、
前記外添剤の一次粒子径は、１０〜５０ｎｍである
ことを特徴とするトナー。
【請求項３】
請求項２に記載のトナーにおいて、
前記外添剤は、シリカであり、
前記トナーに対する前記外添剤の付着強度は、３０〜８０％である
ことを特徴とするトナー。
【請求項４】
請求項１乃至３のいずれかに記載のトナーにおいて、
前記トナーのワックス含有量は、トナー１００質量部に対して３〜１０質量部である
ことを特徴とするトナー。
【請求項５】
請求項１乃至４のいずれかに記載のトナーにおいて、
前記トナーは、非磁性一成分現像用トナーである
ことを特徴とするトナー。
【請求項６】
請求項１乃至４のいずれかに記載のトナーにおいて、
前記トナーは、非磁性二成分現像用トナーである
ことを特徴とするトナー。
【請求項７】
トナーにより形成されるトナー像を担持する像担持体を備えた画像形成手段と、
転写ベルト構成を用いて前記像担持体に形成されたトナー像を転写する転写手段と、
定着媒体上のトナーを定着する定着手段と、
前記定着媒体の第１面と第２面の両面に定着するための両面印刷ユニットと、を有する画像形成装置において、
第１面に画像定着直後の前記定着媒体の含水率は、５％以下であり、
トナーは、請求項１乃至６のいずれかに記載のトナーである
ことを特徴とする画像形成装置。
【請求項８】
請求項７に記載の画像形成装置において、
第１面に画像定着前の前記定着媒体の抵抗が、１０９〜１０１１Ω・ｃｍであり、
第１面に画像定着直後の前記定着媒体の抵抗が、１０１１〜１０１３Ω・ｃｍである
ことを特徴とする画像形成装置。
【請求項９】
請求項７又は８のいずれかに記載の画像形成装置において、
前記定着手段が、オイルレス２ローラ加圧加熱定着機構である
ことを特徴とする画像形成装置。
【請求項１０】
請求項７乃至９のいずれかに記載の画像形成装置において、
前記転写構成は、
中間転写ベルトを備えた１次転写手段と、
前記中間転写ベルトに転写された現像剤像を前記定着媒体に転写する２次転写手段と、
を有する
ことを特徴とする画像形成装置。
【請求項１１】
トナーにより形成されるトナー像を担持する像担持体を備えた画像形成手段と、
転写ベルト構成を用いて前記像担持体に形成されたトナー像を転写する転写手段と、
定着媒体上のトナーを定着する定着手段と、
記定着媒体の第１面と第２面の両面に定着するための両面印刷ユニットと、を有する画像形成装置の画像形成方法において、
第１面に定着直後の前記定着媒体の含水率を５％以下とし、
少なくとも樹脂と、ワックスと、荷電制御剤と、色材とを含有するトナーを有し、
前記転写手段上におけるトナー帯電量Ｑ（μＣ／ｇ）と、円錐ロータを用いたトルク測定法によって測定される空間率５８％におけるトルクＴ（ｍＮｍ）を
０．１５×Ｑ−２≦Ｔ≦０．１５×Ｑ−０．５
１．０≦Ｔ≦２．５
とする
ことを特徴とする画像形成方法。
【請求項１２】
請求項１１に記載の画像形成方法において、
第１面に画像定着前の前記定着媒体の抵抗を１０９〜１０１１Ω・ｃｍとし、
第１面に画像定着直後の前記定着媒体の抵抗を１０１１〜１０１３Ω・ｃｍとする
ことを特徴とする画像形成方法。
【請求項１３】
請求項１１又は１２に記載の画像形成方法において、
前記外添剤の一次粒子径を１０〜５０ｎｍとする
ことを特徴とする画像形成方法。
【請求項１４】
請求項１１乃至１３のいずれかに記載の画像形成方法において、
前記外添剤としてシリカを有し、
トナーに対する前記外添剤の付着強度を３０〜８０％とする
ことを特徴とする画像形成方法。
【請求項１５】
請求項１１乃至１４のいずれかに記載の画像形成方法において、
前記トナーのワックス含有量をトナー１００質量部に対して３〜１０質量部とする
ことを特徴とする画像形成方法。
【請求項１６】
請求項１１乃至１５のいずれかに記載の画像形成方法において、
前記トナーを非磁性一成分現像用トナーとする
ことを特徴とする画像形成方法。
【請求項１７】
請求項１１乃至１５のいずれかに記載の画像形成方法において、
前記トナーを非磁性二成分現像用トナーとする
ことを特徴とする画像形成方法。
【請求項１８】
請求項１１乃至１７のいずれかに記載の画像形成方法において、
オイルレス２ローラ加圧加熱定着機構である前記定着手段を有する
ことを特徴とする画像形成方法。
【請求項１９】
請求項１１乃至１８のいずれかに記載の画像形成方法において、
中間転写ベルトを備えた１次転写手段と、前記中間転写ベルトに転写された現像剤像を前記定着媒体に転写する２次転写手段と、を備えた前記転写構成を有する
ことを特徴とする画像形成方法。
【発明の詳細な説明】
【技術分野】
【０００１】
本発明は、両面印刷機構を伴う転写装置及びオイルレス定着を用いた画像形成装置のトナー、前記トナーを使用する画像形成装置及び画像形成方法に関するものである。
【背景技術】
【０００２】
ローエンドレーザビームプリンタは近年、低コスト化／小型化／高速化の傾向である。中間転写ベルトを３軸ではなく２軸にすることにより装置の高さを抑え、小型化を図れるが、２次転写時に定着媒体と中間転写ベルトの間にギャップが生じ、放電が起こりやすくなる。
さらには小型化のために定着媒体のパス経路を短くする必要があり、そのために両面時、転写し定着された後、裏面を転写するまでの時間が短くなり定着時に定着媒体から水分が失われることにより紙抵抗が上昇し、裏面を転写する際にトナーを十分に転写することができない。
また、低コストを達成するためには低コスト化／コンパクト化のためにはオイル塗布機構を必要としない、２ローラ定着が必須であり、そのためにはオイルの代替として、トナー中に離型剤を入れる必要があるが、離型剤を入れると付着性が増大し、転写不良、文字中抜けなどの問題を生じる。
【０００３】
特許文献１には、可視像の定着処理が施される前の記録体の両面に対して、像担持体に担持される可視像を静電的に転写せしめる両面転写工程を実施する転写方法において、上記両面転写工程に先立って、上記記録体を加熱する転写前加熱工程を実施することを特徴とする転写方法が、開示されている。これにより、記録体の両面に対するワンパス方式での画像形成を可能にしながら、記録体の含水量の上昇に起因して生ずる転写不良を抑えることができる画像形成装置を提供することができる。しかしながら、含水量の減少に対しては十分な対応ができていないという問題点があった。
特許文献２には、像担持体の表面にトナー像を形成するトナー像形成工程と、前記像担持体上のトナー像を記録体の両面に転写する両面転写工程とを実施して、記録体の両面に画像を形成する画像形成方法において、記録体の特性情報を取得する特性情報取得工程と、上記両面転写手段の転写条件を前記特性情報取得工程における特性情報の取得結果に基づいて変更する転写条件変更工程とを実施することを特徴とする画像形成方法が、開示されている。これにより、転写紙の厚みに起因する転写不良を抑えて、転写紙の両面にそれぞれ良好な画像を形成することができる画像形成装置を提供することができる。しかしながら、含水量の減少に対しては十分な対応ができていないという問題点があった。
【０００４】
【特許文献１】特開２００４−６９９４１号公報
【特許文献２】特開２００５−１８９５２０号公報
【発明の開示】
【発明が解決しようとする課題】
【０００５】
そこで、本発明は前記問題点に鑑みてなされたものであり、その課題は、両面印刷時に裏面において転写不良及び放電ムラを発生することなく、画像上問題のないレベルに改善するトナー、画像形成装置及び画像形成方法を提供することである。
【課題を解決するための手段】
【０００６】
前記課題を解決する手段である本発明の特徴を以下に挙げる。
本発明は、トナーにより形成されるトナー像を担持する像担持体を備えた画像形成手段と、転写ベルト構成を用いて前記像担持体に形成されたトナー像を転写する転写手段と、定着媒体上のトナーを定着する定着手段と、前記定着媒体の第１面と第２面の両面に定着するための両面印刷ユニットと、を有する画像形成装置に使用するトナーにおいて、前記トナーは、少なくとも樹脂と、ワックスと、荷電制御剤と、色材とを含有し、前記転写手段上におけるトナー帯電量Ｑ（μＣ／ｇ）と、円錐ロータを用いたトルク測定法によって測定される空間率５８％におけるトルクＴ（ｍＮｍ）が、
０．１５×Ｑ−２≦Ｔ≦０．１５×Ｑ−０．５
１．０≦Ｔ≦２．５
であることを特徴とするトナーである。
本発明は、前記外添剤の一次粒子径は、１０〜５０ｎｍであることを特徴とする。
本発明は、前記外添剤は、シリカであり、前記トナーに対する前記外添剤の付着強度は、３０〜８０％であることを特徴とする。
本発明は、前記トナーのワックス含有量は、トナー１００質量部に対して３〜１０質量部であることを特徴とする。
本発明は、前記トナーは、非磁性一成分現像用トナーであることを特徴とする。
本発明は、前記トナーは、非磁性二成分現像用トナーであることを特徴とする。
本発明は、トナーにより形成されるトナー像を担持する像担持体を備えた画像形成手段と、転写ベルト構成を用いて前記像担持体に形成されたトナー像を転写する転写手段と、定着媒体上のトナーを定着する定着手段と、前記定着媒体の第１面と第２面の両面に定着するための両面印刷ユニットと、を有する画像形成装置において、第１面に画像定着直後の前記定着媒体の含水率は、５％以下であり、トナーは、前記記載のトナーであることを特徴とする画像形成装置である。
本発明は、第１面に画像定着前の前記定着媒体の抵抗が、１０９〜１０１１Ω・ｃｍであり、第１面に画像定着直後の前記定着媒体の抵抗が、１０１１〜１０１３Ω・ｃｍであることを特徴とする画像形成装置である。ここで、前記定着媒体としては、紙などが好ましい。
本発明は、前記定着手段が、オイルレス２ローラ加圧加熱定着機構であることを特徴とする画像形成装置である。
本発明は、前記転写構成は、中間転写ベルトを備えた１次転写手段と、前記中間転写ベルトに転写された現像剤像を前記定着媒体に転写する２次転写手段と、を有することを特徴とする画像形成装置である。
【０００７】
本発明は、トナーにより形成されるトナー像を担持する像担持体を備えた画像形成手段と、転写ベルト構成を用いて前記像担持体に形成されたトナー像を転写する転写手段と、定着媒体上のトナーを定着する定着手段と、前記定着媒体の第１面と第２面の両面に定着するための両面印刷ユニットと、を有する画像形成装置の画像形成方法において、第１面に定着直後の前記定着媒体の含水率を５％以下とし、少なくとも樹脂と、ワックスと、荷電制御剤と、色材とを含有するトナーを有し、前記転写手段上におけるトナー帯電量Ｑ（μＣ／ｇ）と、円錐ロータを用いたトルク測定法によって測定される空間率５８％におけるトルクＴ（ｍＮｍ）を
０．１５×Ｑ−２≦Ｔ≦０．１５×Ｑ−０．５
１．０≦Ｔ≦２．５
とすることを特徴とする画像形成方法である。
本発明は、第１面に画像定着前の前記定着媒体の抵抗を１０９〜１０１１Ω・ｃｍとし、第１面に画像定着直後の前記定着媒体の抵抗を１０１１〜１０１３Ω・ｃｍとすることを特徴とする。
本発明は、前記外添剤の一次粒子径を１０〜５０ｎｍとすることを特徴とする。
本発明は、前記外添剤としてシリカを有し、トナーに対する前記外添剤の付着強度を３０〜８０％とすることを特徴とする。
本発明は、前記トナーのワックス含有量をトナー１００質量部に対して３〜１０質量部とすることを特徴とする。
本発明は、前記トナーを非磁性一成分現像用トナーとすることを特徴とする。
本発明は、前記トナーを非磁性二成分現像用トナーとすることを特徴とする。
本発明は、オイルレス２ローラ加圧加熱定着機構である前記定着手段を有することを特徴とする。
本発明は、中間転写ベルトを備えた１次転写手段と、前記中間転写ベルトに転写された現像剤像を前記定着媒体に転写する２次転写手段と、を備えた前記転写構成を有することを特徴とする。
【発明の効果】
【０００８】
本発明は、前記解決するための手段によって、両面印刷時に裏面において転写不良及び放電ムラを発生することなく、画像上問題のないレベルに改善するトナー、画像形成装置及び画像形成方法を提供することが可能となった。
【発明を実施するための最良の形態】
【０００９】
以下に、本発明を実施するための最良の形態を図面に基づいて説明する。なお、いわゆる当業者は特許請求の範囲内における本発明を変更・修正をして他の実施形態をなすことは容易であり、これらの変更・修正はこの特許請求の範囲に含まれるものであり、以下の説明はこの発明における最良の形態の例であって、この特許請求の範囲を限定するものではない。
【００１０】
図１は、両面転写装置を示す図である。１〜４の４つの感光体は、各色相に合致したトナーにより形成されるトナー像を担持する。図１において、感光体１〜４を有する作像ユニットが配設され、ベルト駆動ローラ１１、２次転写対向ローラ１２により転写手段である中間転写ベルト１０を張架し、中間転写ベルト１０の走行方向上流側から１次転写ローラ５〜８に所定の電圧を印加することにより、中間転写ベルト１０上に各色を重ねることによりカラー画像を形成する。形成されたカラー画像は、２次転写ローラ１３に所定の電圧を印加することにより給紙トレイから給紙ローラ１７及びレジストローラ１４により移送されてきた定着媒体である用紙に転写され、定着ローラ１５ａ、１５ｂからなる定着ユニット１６により定着され出力される。２次転写ローラ１３で転写できず中間転写ベルト１０上に残留したトナーはクリーナユニット１８に回収される。
両面印刷時は、定着ユニット１６より出てきた用紙がスイッチバックし、第１面と第２面の両面に定着するための両面ユニット部１９に入りレジストローラ１４を通って再び転写、定着工程を繰り返す構成となる。
また、本発明の定着手段は、オイルレス２ローラ加圧加熱定着機構であることが好ましい。
【００１１】
本発明のトナーは、樹脂と、ワックスと、荷電制御剤と、外添剤と、色材とからなっており、中間転写ベルト１０上におけるトナー帯電量Ｑ（μＣ／ｇ）と、円錐ロータを用いたトルク測定法によって測定される空間率５８％におけるトルクＴ（ｍＮｍ）が、
０．１５×Ｑ−２≦Ｔ≦０．１５×Ｑ−０．５
１．０≦Ｔ≦２．５
である。この条件を満たすことにより、両面印刷時の第２面である裏面でのボソツキが改善され、良好な印刷が可能となる。
図２は、トナー帯電量ＱとトルクＴの関係を示す図である。図２において、網掛け部分が上記式の条件を満たし、両面印刷時の第２面である裏面でのボソツキが改善され、良好な印刷が可能である。一方、網掛け領域外においては、ボソツキが現れ、良好な印刷ができない。
【００１２】
トルクＴは、異形状態（円形度）や、表面ワックスの露出量、シリカ等の外添剤の付着状態やスペーサー効果の発現しやすさ、などにより、値が大きく変化する。したがって、これらのバランスにより有するＴと、帯電量Ｑのバランスを本発明の式の様に達成することが必要となる。具体的には、異形化が進めばトルクは増大する傾向にあり、表面ワックス露出量が増加してもトルクは増大する傾向にある。外添剤の付着状態は強固に付き過ぎると経時履歴での埋没等でトルクが増大する。外添剤の粒径が大きい粒子例えば７０〜５００ｎｍ程度の大粒径シリカを添加した場合は、トナー粒子間にスペーサー効果が発現しやすいためトルクを抑える方向に働く場合が多い。
【００１３】
トナーについては、画質への影響を考慮する上で、体積平均粒径において５〜１２μｍ（コールター製マルチサイザーＩＩＩ測定値）、好ましくは６〜１０μｍが好ましい。
また定着媒体上に形成されたトナー画像を定着する際に、定着媒体と定着装置との分離性能を維持・向上させるため、トナー母材中に離型成分を含ませている。
本発明のフルカラー画像形成用トナーを構成するトナー粒子は、後で詳述する、炭化水素系ワックスが内添されている第１バインダー樹脂、第２バインダー樹脂、及び着色剤、荷電制御剤、外添剤を用いる。
また、本発明のトナーは、好ましくは、非磁性一成分現像用トナー、あるいは非磁性二成分現像用トナーである。
さらに、第１面に画像定着直後の定着媒体の含水率は、５％以下であることが好ましい。また、第１面に画像定着前の定着媒体の抵抗が、１０９〜１０１１Ω・ｃｍであり、第１面に画像定着直後の定着媒体の抵抗が、１０１１〜１０１３Ω・ｃｍであることが好ましい。
【００１４】
バインダー樹脂について説明する。
第１バインダー樹脂および第２バインダー樹脂の種類は特に制限されず、フルカラートナーの分野で公知のバインダー樹脂、例えば、ポリエステル系樹脂、（メタ）アクリル系樹脂、スチレン−（メタ）アクリル系共重合体樹脂、エポキシ系樹脂、ＣＯＣ（環状オレフィン樹脂（例えば、ＴＯＰＡＳ−ＣＯＣ（Ｔｉｃｏｎａ社製）））等であってよいが、オイルレス定着の観点から、第１バインダー樹脂および第２バインダー樹脂はいずれもポリエステル系樹脂を使用することが好ましい。
【００１５】
本発明において好ましく使用されるポリエステル系樹脂としては、多価アルコール成分と多価カルボン酸成分を重縮合させることにより得られたポリエステル樹脂が使用可能である。多価アルコール成分のうち２価アルコール成分としては、例えば、ポリオキシプロピレン（２，２）−２，２−ビス（４−ヒドロキシフェニル）プロパン、ポリオキシプロピレン（３，３）−２，２−ビス（４−ヒドロキシフェニル）プロパン、ポリオキシプロピレン（６）−２，２−ビス（４−ヒドロキシフェニル）プロパン、ポリオキシエチレン（２，０）−２，２−ビス（４−ヒドロキシフェニル）プロパン等のビスフェノールＡアルキレンオキサイド付加物、エチレングリコール、ジエチレングリコール、トリエチレングリコール、１，２−プロピレングリコール、１，３−プロピレングリコール、１，４−ブタンジオール、ネオペンチルグリコール、１，４−ブテンジオール、１，５−ペンタンジオール、１，６−ヘキサンジオール、１，４−シクロヘキサンジメタノール、ジプロピレングリコール、ポリエチレングリコール、ポリテトラメチレングリコール、ビスフェノールＡ、水素添加ビスフェノールＡ等が挙げられる。３価以上のアルコール成分としては、例えば、ソルビトール、１，２，３，６−ヘキサンテトロール、１，４−ソルビタン、ペンタエリスリトール、ジペンタエリスリトール、トリペンタエリスリトール、１，２，４−ブタントリオール、１，２，５−ペンタントリオール、グリセロール、２−メチルプロパントリオール、２−メチル−１，２，４−ブタントリオール、トリメチロールエタン、トリメチロールプロパン、１，３，５−トリヒドロキシメチルベンゼン等が挙げられる。
【００１６】
また、多価カルボン酸成分のうち２価のカルボン酸成分としては、例えば、マレイン酸、フマル酸、シトラコン酸、イタコン酸、グルタコン酸、フタル酸、イソフタル酸、テレフタル酸、シクロヘキサンジカルボン酸、コハク酸、アジピン酸、セバチン酸、アゼライン酸、マロン酸、ｎ−ドデセニルコハク酸、イソドデセニルコハク酸、ｎ−ドデシルコハク酸、イソドデシルコハク酸、ｎ−オクテニルコハク酸、イソオクテニルコハク酸、ｎ−オクチルコハク酸、イソオクチルコハク酸、これらの酸の無水物あるいは低級アルキルエステルが挙げられる。
【００１７】
３価以上のカルボン酸成分としては、例えば、１，２，４−ベンゼントリカルボン酸（トリメリット酸）、１，２，５−ベンゼントリカルボン酸、２，５，７−ナフタレントリカルボン酸，１，２，４−ナフタレントリカルボン酸、１，２，４−ブタントリカルボン酸、１，２，５−ヘキサントリカルボン酸、１，３−ジカルボキシル−２−メチル−２−メチレンカルボキシプロパン、１，２，４−シクロヘキサントリカルボン酸、テトラ（メチレンカルボキシル）メタン、１，２，７，８−オクタンテトラカルボン酸、ピロメリット酸、エンポール三量体酸、これらの酸の無水物、低級アルキルエステル等が挙げられる。
【００１８】
また、本発明においてはポリエステル系樹脂として、ポリエステル樹脂の原料モノマーと、ビニル系樹脂の原料モノマーと、両方の樹脂の原料モノマーと反応するモノマーとの混合物を用い、同一容器中でポリエステル樹脂を得る縮重合反応およびビニル系樹脂を得るラジカル重合反応を並行して行わせて得られた樹脂（以下、単に「ビニル系ポリエステル樹脂」という）も好適に使用可能である。なお、両方の樹脂の原料モノマーと反応するモノマーとは、換言すれば縮重合反応およびラジカル重合反応の両反応に使用し得るモノマーである。即ち縮重合反応し得るカルボキシ基とラジカル重合反応し得るビニル基を有するモノマーであり、例えばフマル酸、マレイン酸、アクリル酸、メタクリル酸等が挙げられる。
【００１９】
ポリエステル樹脂の原料モノマーとしては上述した多価アルコール成分および多価カルボン酸成分が挙げられる。またビニル系樹脂の原料モノマーとしては、例えば、スチレン、ｏ−メチルスチレン、ｍ−メチルスチレン、ｐ−メチルスチレン、α−メチルスチレン、ｐ−エチルスチレン、２，４−ジメチルスチレン、ｐ−ｔｅｒｔ−ブチルスチレン、ｐ−クロルスチレン等のスチレンまたはスチレン誘導体；エチレン、プロピレン、ブチレン、イソブチレン等のエチレン系不飽和モノオレフィン類；メタクリル酸メチル、メタクリル酸ｎ−プロピル、メタクリル酸イソプロピル、メタクリル酸ｎ−ブチル、メタクリル酸イソブチル、メタクリル酸ｔ−ブチル、メタクリル酸ｎ−ペンチル、メタクリル酸イソペンチル、メタクリル酸ネオペンチル、メタクリル酸３−（メチル）ブチル、メタクリル酸ヘキシル、メタクリル酸オクチル、メタクリル酸ノニル、メタクリル酸デシル、メタクリル酸ウンデシル、メタクリル酸ドデシル等のメタクリル酸アルキルエステル類；アクリル酸メチル、アクリル酸ｎ−プロピル、アクリル酸イソプロピル、アクリル酸ｎ−ブチル、アクリル酸イソブチル、アクリル酸ｔ−ブチル、アクリル酸ｎ−ペンチル、アクリル酸イソペンチル、アクリル酸ネオペンチル、アクリル酸３−（メチル）ブチル、アクリル酸ヘキシル、アクリル酸オクチル、アクリル酸ノニル、アクリル酸デシル、アクリル酸ウンデシル、アクリル酸ドデシル等のアクリル酸アルキルエステル類；アクリル酸、メタクリル酸、イタコン酸、マレイン酸等の不飽和カルボン酸；アクリロニトリル、マレイン酸エステル、イタコン酸エステル、塩化ビニル、酢酸ビニル、安息香酸ビニル、ビニルメチルエチルケトン、ビニルヘキシルケトン、ビニルメチルエーテル、ビニルエチルエーテルおよびビニルイソブチルエーテル等が挙げられる。ビニル系樹脂の原料モノマーを重合させる際の重合開始剤としては、例えば、２，２’−アゾビス（２，４−ジメチルバレロニトリル）、２，２’−アゾビスイソブチロニトリル、１，１’−アゾビス（シクロヘキサン−１−カルボニトリル）、２，２’−アゾビス−４−メトキシ−２，４−ジメチルバレロニトリル等のアゾ系またはジアゾ系重合開始剤、ベンゾイルパーオキサイド、ジクミルパーオキサイド、メチルエチルケトンパーオキサイド、イソプロピルパーオキシカーボネート、ラウロイルパーオキサイド等の過酸化物系重合開始剤等が挙げられる。
【００２０】
第１バインダー樹脂および第２バインダー樹脂としては上記のような各種ポリエステル系樹脂が好ましく使用されるが、中でも、オイルレス定着用トナーとしての分離性および耐オフセット性をさらに向上させる観点から、以下に示す第１バインダー樹脂および第２バインダー樹脂を使用することがより好ましい。
より好ましい第１バインダー樹脂は、上述した多価アルコール成分と多価カルボン酸成分を重縮合させて得られたポリエステル樹脂、特に多価アルコール成分としてビスフェノールＡアルキレンオキサイド付加物を用い、多価カルボン酸成分としてテレフタル酸およびフマル酸を用いて得られたポリエステル樹脂である。
より好ましい第２バインダー樹脂はビニル系ポリエステル樹脂、特にポリエステル樹脂の原料モノマーとしてビスフェノールＡアルキレンオキサイド付加物、テレフタル酸、トリメリット酸およびコハク酸を用い、ビニル系樹脂の原料モノマーとしてスチレンおよびブチルアクリレートを用い、両反応性モノマーとしてフマル酸を用いて得られたビニル系ポリエステル樹脂である。
本発明においては上述したように第１バインダー樹脂の合成時に炭化水素系ワックスが内添される。第１バインダー樹脂に炭化水素系ワックスを予め内添するには、第１バインダー樹脂を合成する際に、第１バインダー樹脂を合成するためのモノマー中に炭化水素系ワックスを添加した状態で第１バインダー樹脂の合成を行えば良い。例えば、第１バインダー樹脂としてのポリエステル系樹脂を構成する酸モノマーおよびアルコールモノマーに炭化水素系ワックスを添加した状態で縮重合反応を行えば良い。第１バインダー樹脂がビニル系ポリエステル樹脂の場合には、ポリエステル樹脂の原料モノマーに炭化水素系ワックスを添加した状態で、当前記モノマーを撹拌および加熱しながら、これにビニル系樹脂の原料モノマーを滴下して重縮合反応およびラジカル重合反応を行えばよい。
【００２１】
ワックスについて説明する。一般に、ワックスの極性が低いほうが定着部材ローラとの離型性に優れている。本発明に用いられるワックスは、極性の低い炭化水素系ワックスである。また、ワックス含有量は、トナー１００質量部に対して３〜１０質量部が、好ましい。
炭化水素系ワックスとは、炭素原子と水素原子のみからなるワックスであり、エステル基、アルコール基、アミド基などを含まない。具体的な炭化水素系ワックスとしては、ポリエチレン、ポリプロピレン、エチレンとプロピレンの共重合体、などのポリオレフィンワックス、パラフィンワックス、マイクロクリスタリンワックスなどの石油ワックス、フィッシャートロプシュワックス、などの合成ワックスなどが挙げられる。このうち、本発明において好ましいものは、ポリエチレンワックス、パラフィンワックス、フィッシャートロプシュワックスであり、さらに好ましくはポリエチレンワックス、パラフィンワックスである。
ワックス分散剤について説明する。本発明のトナーには、ワックスの分散を助けるワックス分散剤を含有させても良い。ワックス分散剤としては特に限定はなく、公知のものを使用することができ、ワックスとの相溶性の高いユニットと樹脂との相溶性の高いユニットがブロック体として存在するポリマーやオリゴマー、ワックスとの相溶性の高いユニットと樹脂との相溶性の高いユニットのうち一方に他方がグラフトしているポリマーもしくはオリゴマー、エチレン・プロピレン・ブテン・スチレン・α−スチレンなどの不飽和炭化水素と、アクリル酸、メタクリル酸、マレイン酸、無水マレイン酸、イタコン酸、無水イタコン酸などのα，β−不飽和カルボン酸やそのエステルもしくはその無水物との共重合体、ビニル系樹脂とポリエステルとのブロック、もしくはグラフト体などが挙げられる。
上記のワックスとの相溶性の高いユニットとしては、炭素数が１２以上の長鎖アルキル基や、ポリエチレン、ポリプロピレン、ポリブテン、ポリブタジエンとそれらの共重合体があり、樹脂との相溶性の高いユニットとしては、ポリエステル、ビニル系樹脂などが挙げられる。
【００２２】
荷電制御剤について説明する。荷電制御剤としては公知のものが使用でき、例えばニグロシン系染料、トリフェニルメタン系染料、クロム含有金属錯体染料、モリブデン酸キレート顔料、ローダミン系染料、アルコキシ系アミン、４級アンモニウム塩（フッ素変性４級アンモニウム塩を含む）、アルキルアミド、燐の単体または化合物、タングステンの単体または化合物、フッ素系活性剤、サリチル酸金属塩及び、サリチル酸誘導体の金属塩等である。具体的にはニグロシン系染料のボントロン０３、４級アンモニウム塩のボントロンＰ−５１、含金属アゾ染料のボントロンＳ−３４、オキシナフトエ酸系金属錯体のＥ−８２、サリチル酸系金属錯体のＥ−８４、フェノール系縮合物のＥ−８９（以上、オリエント化学工業社製）、４級アンモニウム塩モリブデン錯体のＴＰ−３０２、ＴＰ−４１５（以上、保土谷化学工業社製）、４級アンモニウム塩のコピーチャージＰＳＹ  ＶＰ２０３８、トリフェニルメタン誘導体のコピーブルーＰＲ、４級アンモニウム塩のコピーチャージ  ＮＥＧ  ＶＰ２０３６、コピーチャージ  ＮＸ  ＶＰ４３４（以上、ヘキスト社製）、ＬＲＡ−９０１、ホウ素錯体であるＬＲ−１４７（日本カーリット社製）、銅フタロシアニン、ペリレン、キナクリドン、アゾ系顔料、その他スルホン酸基、カルボキシル基、４級アンモニウム塩等の官能基を有する高分子系の化合物が挙げられる。このうち、特にトナーを負極性に制御する物質が好ましく使用される。
荷電制御剤の使用量は、バインダー樹脂の種類、必要に応じて使用される添加剤の有無、分散方法を含めたトナー製造方法によって決定されるもので、一義的に限定されるものではないが、通常、バインダー樹脂１００質量部に対して、０．１〜１０質量部の範囲で用いられる。好ましくは、０．２〜５質量部の範囲がよい。１０質量部を超える場合にはトナーの帯電性が大きすぎ、荷電制御剤の効果を減退させ、現像ローラとの静電的吸引力が増大し、現像剤の流動性低下や、画像濃度の低下を招くことがある。
【００２３】
色材である着色剤について説明する。着色剤としては下記の様な公知のものを用いることができる。
カーボンブラック、ニグロシン染料、鉄黒、ナフトールイエローＳ、ハンザイエロー（１０Ｇ、５Ｇ、Ｇ）、カドミュウムイエロー、黄色酸化鉄、黄土、黄鉛、チタン黄、ポリアゾイエロー、オイルイエロー、ハンザイエロー（ＧＲ、Ａ、ＲＮ、Ｒ）、ピグメントイエローＬ、ベンジジンイエロー（Ｇ、ＧＲ）、パーマネントイエロー（ＮＣＧ）、バルカンファストイエロー（５Ｇ、Ｒ）、タートラジンレーキ、キノリンイエローレーキ、アンスラザンイエローＢＧＬ、イソインドリノンイエロー、ベンガラ、鉛丹、鉛朱、カドミュウムレッド、カドミュウムマーキュリレッド、アンチモン朱、パーマネントレッド４Ｒ、パラレッド、ファイセーレッド、パラクロルオルトニトロアニリンレッド、リソールファストスカーレットＧ、ブリリアントファストスカーレット、ブリリアントカーンミンＢＳ、パーマネントレッド（Ｆ２Ｒ、Ｆ４Ｒ、ＦＲＬ、ＦＲＬＬ、Ｆ４ＲＨ）、ファストスカーレットＶＤ、ベルカンファストルビンＢ、ブリリアントスカーレットＧ、リソールルビンＧＸ、パーマネントレッドＦ５Ｒ、ブリリアントカーミン６Ｂ、ポグメントスカーレット３Ｂ、ボルドー５Ｂ、トルイジンマルーン、パーマネントボルドーＦ２Ｋ、ヘリオボルドーＢＬ、ボルドー１０Ｂ、ボンマルーンライト、ボンマルーンメジアム、エオシンレーキ、ローダミンレーキＢ、ローダミンレーキＹ、アリザリンレーキ、チオインジゴレッドＢ、チオインジゴマルーン、オイルレッド、キナクリドンレッド、ピラゾロンレッド、ポリアゾレッド、クロームバーミリオン、ベンジジンオレンジ、ペリノンオレンジ、オイルオレンジ、コバルトブルー、セルリアンブルー、アルカリブルーレーキ、ピーコックブルーレーキ、ビクトリアブルーレーキ、無金属フタロシアニンブルー、フタロシアニンブルー、ファストスカイブルー、インダンスレンブルー（ＲＳ、ＢＣ）、インジゴ、群青、紺青、アントラキノンブルー、ファストバイオレットＢ、メチルバイオレットレーキ、コバルト紫、マンガン紫、ジオキサンバイオレット、アントラキノンバイオレット、クロムグリーン、ジンクグリーン、酸化クロム、ピリジアン、エメラルドグリーン、ピグメントグリーンＢ、ナフトールグリーンＢ、グリーンゴールド、アシッドグリーンレーキ、マラカイトグリーンレーキ、フタロシアニングリーン、アントラキノングリーン、酸化チタン、亜鉛華、リトボン及びそれらの混合物が使用できる。
着色剤の含有量はトナーに対して通常１〜１５質量％、好ましくは３〜１０質量％である。
着色剤のマスターバッチ化について説明する。本発明で用いる着色剤は樹脂と複合化されたマスターバッチとして用いることもできる。マスターバッチの製造またはマスターバッチとともに混練されるバインダー樹脂としては、先にあげたポリエステル、ビニル系の樹脂のほかに、ロジン、変性ロジン、テルペン樹脂、脂肪族叉は脂環族炭化水素樹脂、芳香族系石油樹脂、塩素化パラフィン、パラフィンワックスなどが挙げられ、単独あるいは混合して使用できる。
【００２４】
外添剤について説明する。本発明では、トナー粒子の流動性や帯電性／現像性／転写性を補助するための外添剤として好ましくは１種以上の無機微粒子が用いられる。
無機微粒子のＢＥＴ法による比表面積としては、３０ｍ２／ｇ〜３００ｍ２／ｇであることが好ましく、１次粒子径として１０ｎｍ〜５０ｎｍが好ましい。また、トナーに対する外添剤の付着強度は、３０〜８０％であることが、好ましい。
無機微粒子の具体例としては、例えば酸化ケイ素、酸化亜鉛、酸化スズ、ケイ砂、酸化チタン、クレー、雲母、ケイ灰石、ケイソウ土、酸化クロム、酸化セリウム、ベンガラ、三酸化アンチモン、酸化マグネシウム、酸化アルミニウム、酸化ジルコニウム、硫酸バリウム、炭酸バリウム、炭酸カルシウム、炭化ケイ素、窒化ケイ素などを挙げることができる。
外添剤の一次粒子径が１０ｎｍ以下の場合はトナーへの外添剤埋まりこみが悪化し、画質劣化変動が大きくなり耐久により悪化する。外添剤の一次粒子径が５０ｎｍ以上の場合は、トナーから外添剤の離脱が多くなり、感光体にフィルミングが発生する。
【００２５】
（トナー製造実施例）
（第１バインダー樹脂の作成）
ビニル系モノマーとして、スチレン６００ｇ、アクリル酸ブチル１１０ｇ、アクリル酸３０ｇ及び重合開始剤としてジクミルパーオキサイド３０ｇを滴下ロートに入れた。ポリエステルの単量体のうち、ポリオールとして、ポリオキシプロピレン（２．２）−２，２−ビス（４−ヒドロキシフェニル）プロパン１２３０ｇ、ポリオキシエチレン（２．２）−２，２−ビス（４−ヒドロキシフェニル）プロパン２９０ｇ、イソドデセニル無水コハク酸２５０ｇ、テレフタル酸３１０ｇ、無水１，２，４−ベンゼントリカルボン酸１８０ｇ及びエステル化触媒としてジブチル錫オキシド７ｇ、ワックスとしてパラフィンワックス（融点７３．３℃、示差走査型熱量計で測定される昇温時の吸熱ピークの半値幅は４℃）を仕込モノマー１００質量部に対して４質量部、温度計、ステンレス製攪拌機、流下式コンデンサー及び窒素導入管を装備した５リットル四つ口フラスコに入れ、マントルヒーター中で窒素雰囲気下に、１６０℃の温度で撹拌しつつ、滴下ロートよりビニル系モノマー樹脂と重合開始剤の混合液を一時間かけて滴下した。１６０℃に保持したまま２時間付加重合反応を熟成させた後、２３０℃に昇温して縮重合反応を行わせた。重合度は、定荷重押出し形細管式レオメータを用いて測定した軟化点により追跡を行い、所望の軟化点に達したときに反応を終了させ、樹脂Ｈ１を得た。樹脂軟化点は１３０℃であった。
【００２６】
（第２バインダー樹脂の作成）
ポリオールとして、ポリオキシプロピレン（２．２）−２，２−ビス（４−ヒドロキシフェニル）プロパン２２１０ｇ、テレフタル酸８５０ｇ、無水１，２，４−ベンゼントリカルボン酸１２０ｇ及びエステル化触媒としてジブチル錫オキシド０．５ｇを、温度計、ステンレス製攪拌機、流下式コンデンサー及び窒素導入管を装備した５リットル四つ口フラスコに入れ、マントルヒーター中で窒素雰囲気下２３０℃に昇温して縮重合反応を行わせた。重合度は、定荷重押出し形細管式レオメータを用いて測定した軟化点により追跡を行い、所望の軟化点に達したときに反応を終了させ、樹脂Ｌ１を得た。樹脂軟化点は１１５℃であった。
【００２７】
（トナー粒子の作成）
第１および第２バインダー樹脂からなるバインダー樹脂１００質量部（内添ワックスの質量を含む）に対して、Ｃ．Ｉ．Ｐｉｇｍｅｎｔ  Ｒｅｄ  ５７−１を４質量部含有相当のマスターバッチをヘンシェルミキサーで十分混合した後、２軸押し出し混練機（ＰＣＭ−３０：池貝鉄工社製）を使用して、溶融混練し、得られた混練物を冷却プレスローラーで２ｍｍ厚に圧延し、冷却ベルトで冷却した後、フェザーミルで粗粉砕した。その後、機械式粉砕機（ＫＴＭ：川崎重工業社製）で平均粒径１０〜１２μｍまで粉砕し、さらに、ジェット粉砕機（ＩＤＳ：日本ニューマチックエ業社製）で粗粉分級しながら粉砕した後、微粉分級をロータ型分級機（ティープレックス型分級機タイプ：１００ＡＴＰ：ホソカワミクロン社製）を使用して分級を行い、所望の粒径、円形度の着色樹脂粒子１を得た。
この着色樹脂粒子１  １００質量部に対して無機微粒子であるキャボジル社製ＴＳ５３０およびチタン工業社製ＳＴＴ３０Ａを所望の量（質量部）添加し、ヘンシェルミキサーで混合処理しマゼンタトナー粒子を得た。
【００２８】
（円錐ロータ法流動性評価）
図３は、本発明に用いられる評価装置の例を示すものである。本評価装置は、圧密ゾーン２０と測定ゾーン３０からなるものである。
圧密ゾーン２０は、粉体を入れる容器２１６、その容器を上下させる昇降ステージ２１８、圧密させるピストン２１５、そのピストンに荷重を加えるおもり２１４等から構成される。
この構成例では、粉体を入れた試料容器２１６を上昇させ、圧密用のピストン２１５に接触させ、さらに上昇させてピストン２１５におもり２１４の荷重が全てかかるようなおもり２１４が支持板２１９より浮いた状態になるようにし、一定時間放置する。その後、粉体を入れた容器２１６が載せてある昇降ステージ２１８を下げて、ピストン２１５を粉体表面から離す。
ピストン２１５は、どんな材質でも良いが、粉体を押付ける表面の表面性がスムーズである必要がある。そのため、加工しやすくて、表面が固く、変質しない材質が良い。また、帯電による粉体付着がないようにする必要があり、導電性の材質が適している。この材質の一例としては、ＳＵＳ、Ａｌ、Ｃｕ、Ａｕ、Ａｇ、黄銅等がある。
本発明では、粉体を入れる容器２１６は、内径φ６０ｍｍで、圧密を完了した粉体の高さが、２５〜２８ｍｍとなるようにした。
【００２９】
測定ゾーン３０は、図３に示されるように、粉体を入れる容器２１６、その容器を上下させる昇降ステージ２１８、ステージには荷重を測定するロードセル２１３、粉体のトルクを測定するトルクメータ２１１等から構成される。なお、本構成は一例であり、本発明を限定するものではない。
円錐ロータ２１２をシャフトの先端に取り付け、そのシャフト自体を上下方向に移動しないように固定する。
粉体を入れた試料容器ステージ２１８は、昇降機によって上下できるようにして、試料容器ステージ２１８の中央部に粉体を入れた容器２１６を置くようにし、容器２１６を上げることによって、容器２１６の中央に円錐ロータ２１２が回転しながら侵入してくるようにする。
円錐ロータ２１２にかかるトルクを上部にあるトルクメータ２１１によって検出し、また粉体の入った容器２１６にかかる荷重を容器２１６の下にあるロードセル２１３によって検出し、さらに円錐ロータ２１２の移動量は、位置検出器で行なう。
この構成は一例であり、シャフト自体を昇降ステージ２１８により上下させたりするなどできるような他の構成でも適用できる。
【００３０】
図４は、表面に溝を形成した円錐ロータの図である。円錐ロータ２１２の形状は、円錐の頂角が６０°で、図４のように一様の形状及び深さで溝がきってある。円錐の頂点からまっすぐ底辺方向に溝を切ったもので、その溝の断面が三角形の凹凸からなるのこぎり歯形状をしている。円錐ロータ２１２の底円の直径は３０ｍｍ、辺の長さは３０ｍｍであり、頂点の溝の深さは０ｍｍで、底面部分の溝の深さは１ｍｍで、徐々に溝が深くなっている。溝の数は４８本である。（以下、これを円錐ロータIという。）
円錐ロータ２１２の材質面とトナー粒子との摩擦成分を測定するのではなく、トナー粒子とトナー粒子との摩擦成分を測定している。
円錐ロータ２１２材質面とトナー粒子との接触は、三角溝の山の先端部分のみとなる。ほとんどが溝に入り込んだトナー粒子とその周辺のトナー粒子との接触となる。
円錐ロータ２１２の材質としては、特に限定的でなく、加工しやすくて、表面が固く、変質しないものが好ましく、さらに帯電性を帯びない材質が適している。具体例として、ＳＵＳ、Ａｌ、Ｃｕ、Ａｕ、Ａｇ、黄銅等を挙げることができる。
【００３１】
トナーのトナー粉体の流動性を、粉体相中に円錐ロータ２１２を回転させながら侵入させ、円錐ロータ２１２が粉体相中を移動するときに発生するトルクまたは荷重を測定することにより評価する。詳細には、トナー粉体相中に円錐ロータ２１２を回転させながら、侵入（下降）させたり、引抜（アップ）いたりさせ、そのときに円錐ロータ２１２やトナー粉体相が入っている容器にかかるトルクや荷重を測定し、そのトルクや荷重の値により流動性を評価するものである。トナー粉体のトルクおよび荷重は、円錐ロータ２１２の回転速度、即ち毎分当たりの回転数（以下、回転数と略記。単位はｒｐｍ）や円錐ロータ２１２の侵入速度により変化する。そこで、測定の精度を上げるために、トナー粒子同士の微妙な接触状態が測定出来るように、円錐ロータ２１２の回転数や侵入速度を下げて測定するようにした。そのため、測定条件は以下の範囲が好ましい。
円錐ロータの回転数  ：０．１〜１００ｒｐｍ
円錐ロータの侵入速度：０．５〜１５０ｍｍ／ｍｉｎ
そして、本発明では以下の条件で測定を行った。
・円錐ロータの回転数  １．０ｒｐｍ
・円錐ロータの侵入速度  １．０ｍｍ／ｍｉｎ
・トナー層の加圧  ０．１ｋｇ／ｃｍ2以上で６０秒以上加圧
・円錐ロータ形状  円錐ロータI
円錐ロータの侵入距離は、浅いとトルクや荷重の値が小さく、データの再現性等に問題が生じるため、データの再現性のある領域まで深く侵入させた方が良い。発明者による実験結果では５ｍｍ以上侵入させればほぼ安定した測定が可能である。
また、トナーの粉体層の空間率も重要である。空間率は以下の式より求める。
ε＝（Ｖ−Ｍ／ρ）／Ｖ
（ここで、εは空間率、Ｍは測定容器に充填したトナー粉体の質量、ρはトナー粉体の真比重、そしてＶはトナー層の容積である。）
通常、トナーはトナー粒子だけでなく、シリカや酸化チタン等の無機有機添加剤を適宜混合して使用される。前述の母体トナーの特性だけでなく、添加剤混合後の特性を調整するとクリーニング特性がより安定する。通常、シリカなどの添加剤はトナーの流動性向上のために使用される。流動性の向上はすなわち、トナー間の摩擦係数を低減することであり、本発明で使用する円錐ロータ２１２によるトルクの低減となる。
【００３２】
空間率は高い方が良い。検討結果では、空間率が５０％以上であれば良好なクリーニング性が得られやすい。空間率とクリーニング性の関係は明らかではないが、空間率が低くなるほどクリーニングブレード先端に蓄積するトナーの密度も高くなり、クリーニングブレードを押し上げてすり抜けやすくなると思われる。空間率が６０％を越えると、浮遊し易くなり、トナー飛散等により画像形成装置内を汚すことがある。
本発明では、トナー回収装置に空間率が５０〜６０％のトナーであって、その時の上記トルク測定法で、円錐ロータ２１２が２０ｍｍ進入した時点で、回転トルクが１．０〜２．５ｍＮｍの範囲内であれば、良好なクリーニング性を示す。この理由は明らかではないが、クリーニングブレードの動作状態ではブレードと感光体の接触部付近にトナーが滞留しており、感光体に乗って新たに運ばれてきたトナーと接触したときにトナーどうしの摩擦力が強いとトナーが感光体から引き剥がされやすいと考えられる。回転トルクが１．０ｍＮｍ未満では、トナーの凝集力が小さいために浮遊しやすくなって、画像形成装置内を汚すことがある。回転トルクが２．５ｍＮｍを越えると、トナーの凝集力が大きくなり、クリーニングしにくくなり、前の画像が残る等の異常画像が発生することがある。
【００３３】
図５は、円錐ロータのトルクメータへの取付けを示した図である。円錐ロータ２１２のトルクメータ２１１への取付けは、図５に示すように取付けねじ３７で行なうようにし、種々の材質の異なる円錐ロータ２１２を簡単に着脱できるようにした。ねじ１本での着脱であるので、異なる材質で作製した円錐ロータ２１２を簡単に交換でき、種々の材質と粉体間の流動性を評価できる。
トルクメータ２１１は高感度タイプのものが良く、非接触方式のものが適している。ロードセル２１３は荷重レンジが広く、分解能の高いものが適している。位置検出器はリニアスケール、光を用いた変位センサ等があるが、精度的に０．１ｍｍ以下の仕様が適している。昇降機は、サーボモータやステッピングモータを用いて、精度良く駆動できるものが良い。
【００３４】
（帯電量調整／評価）
リコー社製Ｉｐｓｉｏ  ＣＸ３０００を改造した機械にて縦１０ｍｍ×横１００ｍｍのベタ画像を印刷し、転写ベルト上にトナー像が出ているタイミングで機械動作を強制的に止め、吸引式小型帯電量測定装置Ｍｏｄｅｌ  ２１０ＨＳ−２Ａ（トレック社製）を用いて転写ベルト上トナー像の初期帯電量を評価した。
【００３５】
（紙水分量）
第１面定着直後の定着媒体である紙を紙水分計ＭＸ−５０００（ケット科学社製）にて水分量を評価した。
【００３６】
（転写性評価）
リコー社製Ｉｐｓｉｏ  ＣＸ３０００を改造した機械にてベタ画像を両面印字させ、画像裏面のボソツキの評価を行った。
○：画像上問題ないレベル
×：裏面ボソツキが発生し、画像上問題のあるレベル
【００３７】
作製したトナーを表１に示す。ここで、粒径が大きいほどトルクが小さくなり、小さいトルクアップおよびクリーニング不良が発生する。ワックスは、多いほどトルクが高くなり、少ないと定着ローラで巻き付きが発生する。
【００３８】
【表１】
2008096969.tif 000003
【００３９】
表１のトナーを使用した実施例、比較例を表２に示す。
【表２】
2008096969.tif 000004
【００４０】
表２の結果から、転写ベルト上におけるトナー帯電量Ｑ（μＣ／ｇ）と、円錐ロータを用いたトルク測定法によって測定される空間率５８％におけるトルクＴ（ｍＮｍ）が、
０．１５×Ｑ−２≦Ｔ≦０．１５×Ｑ−０．５
１．０≦Ｔ≦２．５
である実施例１〜６では、両面印刷時の第２面である裏面でのボソツキが改善され、良好な結果であった。一方、比較例１〜１０では、両面印刷時の第２面である裏面でのボソツキがあり、良好な印刷ができなかった。
【図面の簡単な説明】
【００４１】
【図１】両面転写装置を示す図である。
【図２】トナー帯電量ＱとトルクＴの関係を示す図である。
【図３】本発明に用いられる評価装置の例を示すものである。
【図４】表面に溝を形成した円錐ロータの図である。
【図５】円錐ロータのトルクメータへの取付けを示した図である。
【符号の説明】
【００４２】
１、２、３、４  感光体
５、６、７、８  １次転写ローラ
１０  中間転写ベルト
１１  ベルト駆動ローラ
１２  ２次転写対向ローラ
１３  ２次転写ローラ
１４  レジストローラ
１５ａ、１５ｂ  定着ローラ
１６  定着ユニット
１７  給紙ローラ
１８  クリーナユニット
１９  両面ユニット部
２０  圧密ゾーン
３０  測定ゾーン
２１１  トルクメータ
２１２  円錐ロータ
２１３  ロードセル
２１４  おもり
２１５  ピストン
２１６  試料容器
２１８  昇降ステージ
２１９  支持板
【図１】
2008096969.tif 000005
【図２】
2008096969.tif 000006
【図５】
2008096969.tif 000007
【図３】
2008096969.tif 000008
【図４】
2008096969.tif 000009